【事件の表示】
　特許第５８００７６６号発明「光学ガラス、プリフォーム及び光学素子」の特許異議申立事件について、次のとおり決定する。
【結　論】
　特許第５８００７６６号の特許請求の範囲を訂正請求書に添付された訂正特許請求の範囲のとおり、訂正後の請求項〔１〜１２〕について訂正することを認める。
　特許第５８００７６６号の請求項１〜１２に係る特許を維持する。
【理　由】
第１　手続の経緯
　特許第５８００７６６号の請求項１〜１２に係る特許についての出願は、平成２４年　６月２９日（優先権主張　平成２３年１０月２８日）に特許出願され、平成２７年　９月　４日にその特許権の設定登録がされ、その後、その特許について、特許異議申立人古川京子により特許異議の申立てがなされ、特許権者に対して、平成２８年　７月１５日付けで取消理由が通知され、その指定期間内である平成２８年　９月２０日に意見書の提出及び訂正の請求がなされたものであり、特許異議申立人に対して、平成２８年　９月２８日付けで訂正請求があった旨が通知され、平成２８年１０月２８日に特許異議申立人より意見書の提出がなされたものである。
第２　訂正の適否についての判断
１　訂正の内容
　本件訂正請求による訂正の内容は以下のとおりである。
（１）請求項１に記載された
「酸化物換算組成のガラス全質量に対して、質量％で
Ｂ２Ｏ３成分を１３．０％以上３５．０％以下、
Ｌａ２Ｏ３成分を１８．０％以上５０．０％以下及び
ＳｉＯ２成分を１．０％以上１０．０％未満
含有し、
Ｇｄ２Ｏ３成分の含有量が０％以上２５．０％未満であり、
Ｙｂ２Ｏ３成分の含有量が０％以上１．０％未満であり、
　酸化物基準の質量に対する外割りの質量％で、Ｆ成分を３．０％超１２．０％以下さらに含有し、
　Ｌｎ２Ｏ３成分（式中、ＬｎはＬａ、Ｇｄ、Ｙ、Ｙｂ、Ｌｕからなる群より選択される１種以上）の質量和が３８．０％以上６７．０％以下であり、
　質量比（ＴｉＯ２＋Ｎｂ２Ｏ５＋Ｂｉ２Ｏ３＋ＷＯ３）／（Ｌａ２Ｏ３＋Ｇｄ２Ｏ３）を０．０２０以上０．２００以下であり、
　１．６８以上の屈折率（ｎｄ）と、４０以上のアッベ数（νｄ）とを有し、
　部分分散比（θｇ，Ｆ）がアッベ数（νｄ）との間で（θｇ，Ｆ）≧（−０．００１７０×νｄ＋０．６３７５０）の関係を満たし、比重が５．００以下である光学ガラス。」
を
「酸化物換算組成のガラス全質量に対して、質量％で
Ｂ２Ｏ３成分を１３．０％以上３５．０％以下、
Ｌａ２Ｏ３成分を１８．０％以上５０．０％以下及び
ＳｉＯ２成分を１．０％以上１０．０％未満
含有し、
Ｇｄ２Ｏ３成分の含有量が０％以上２５．０％未満であり、
Ｙｂ２Ｏ３成分の含有量が０％以上１．０％未満であり、
　酸化物基準の質量に対する外割りの質量％で、Ｆ成分を３．０％超１２．０％以下さらに含有し、
　Ｌｎ２Ｏ３成分（式中、ＬｎはＬａ、Ｇｄ、Ｙ、Ｙｂ、Ｌｕからなる群より選択される１種以上）の質量和が
４３．０
　質量比（ＴｉＯ２＋Ｎｂ２Ｏ５＋Ｂｉ２Ｏ３＋ＷＯ３）／（Ｌａ２Ｏ３＋Ｇｄ２Ｏ３）を０．０２０以上０．２００以下であり、
　１．６８以上の屈折率（ｎｄ）と、４０以上のアッベ数（νｄ）とを有し、
　部分分散比（θｇ，Ｆ）がアッベ数（νｄ）との間で（θｇ，Ｆ）≧（−０．００１７０×νｄ＋０．６３７５０）の関係を満たし、比重が５．００以下である光学ガラス。」
に訂正する（以下、「訂正事項１」という）。
（２）請求項６に記載された
「酸化物換算組成のガラス全質量に対して、質量％で
ＺｒＯ２成分　０％以上１５．０％以下
Ｔａ２Ｏ５成分　０％以上１５．０％以下
Ｌｉ２Ｏ成分　０％以上５．０％以下
である請求項１から５のいずれか記載の光学ガラス。」
を
「酸化物換算組成のガラス全質量に対して、質量％で
ＺｒＯ２成分　０％以上
８．５
Ｔａ２Ｏ５成分　０％以上
５．０
Ｌｉ２Ｏ成分　０％以上５．０％以下
である請求項１から５のいずれか記載の光学ガラス。」
に訂正する（以下、「訂正事項２」という）。
（３）請求項７に記載された
「酸化物換算組成における質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）が０以上１．３０以下である請求項１から６のいずれかに記載の光学ガラス。」
を
「酸化物換算組成における質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）が０以上
０．９５
に訂正する（以下、「訂正事項３」という）。
（４）請求項８に記載された
「酸化物換算組成のガラス全質量に対して、質量％で
ＺｎＯ成分　０％以上２５．０％以下
ＧｅＯ２成分　０％以上１０．０％以下
Ｐ２Ｏ５成分　０％以上１０．０％以下
Ａｌ２Ｏ３成分　０％以上１５．０％以下
Ｇａ２Ｏ３成分　０％以上１５．０％以下
ＴｅＯ２成分　０％以上１０．０％以下
ＳｎＯ２成分　０％以上５．０％以下
Ｓｂ２Ｏ３成分　０％以上１．０％以下
である請求項１から７のいずれか記載の光学ガラス。」
を
「酸化物換算組成のガラス全質量に対して、質量％で
ＺｎＯ成分　０％以上
２０．０
ＧｅＯ２成分　０％以上
２．０
未満
Ｐ２Ｏ５成分　０％以上
３．０
Ａｌ２Ｏ３成分　０％以上
８．０
Ｇａ２Ｏ３成分　０％以上
５．０
ＴｅＯ２成分　０％以上
３．０
ＳｎＯ２成分　０％以上５．０％以下
Ｓｂ２Ｏ３成分　０％以上１．０％以下
である請求項１から７のいずれか記載の光学ガラス。」
に訂正する（以下、「訂正事項４」という）。
２　訂正の目的の適否、一群の請求項、新規事項の有無、及び特許請求の範囲の拡張・変更の存否
（１）訂正事項１について
　ア　訂正事項１は、「Ｌｎ２Ｏ３成分の質量和」を「３８．０％以上６７．０％以下」から「４３．０％以上６７．０％以下」に減縮するものであるから、「特許請求の範囲の減縮」を目的とするものである。
　イ　訂正事項１に関連する記載として、本件特許明細書の発明の詳細な説明には、「従って、酸化物換算組成のガラス全質量に対するＬｎ２Ｏ３成分の含有量の質量和は、好ましくは３８．０％、より好ましくは４３．０％、さらに好ましくは４５．０％、最も好ましくは４８．０％を下限とし、好ましくは７０．０％、より好ましくは６８．０％、最も好ましくは６７．０％を上限とする。」（段落【００５２】）と記載されているから、訂正事項１は、本件特許明細書に記載された事項の範囲内においてなされたものであり、新規事項の追加に該当しない。
　ウ　訂正事項１は、「Ｌｎ２Ｏ３成分の質量和」を限定するものであるから、実質上特許請求の範囲を拡張し、又は変更するものではない。
（２）訂正事項２について
　ア　訂正事項２は、「ＺｒＯ２成分」の含有量を「０％以上１５．０％以下」から「０％以上８．５％以下」に減縮し、「Ｔａ２Ｏ５成分」の含有量を「０％以上１５．０％以下」から「０％以上５．０％以下」に減縮するものであるから、「特許請求の範囲の減縮」を目的とするものである。
　イ　訂正事項２に関連する記載として、本件特許明細書の発明の詳細な説明には、「従って、酸化物換算組成のガラス全質量に対するＺｒＯ２成分の含有量は、好ましくは１５．０％、より好ましくは１０．０％、さらに好ましくは８．５％を上限とする。ＺｒＯ２成分は、原料として例えばＺｒＯ２、ＺｒＦ４等を用いてガラス内に含有することができる。」（段落【００６３】）、及び、「従って、酸化物換算組成のガラス全質量に対するＴａ２Ｏ５成分の含有量は、好ましくは１５．０％、より好ましくは１０．０％、最も好ましくは５．０％を上限とする。Ｔａ２Ｏ５成分は、原料として例えばＴａ２Ｏ５等を用いてガラス内に含有することができる。」（段落【００６４】）と記載されているから、訂正事項２は、本件特許明細書に記載された事項の範囲内においてなされたものであり、新規事項の追加に該当しない。
　ウ　訂正事項２は、「ＺｒＯ２成分」及び「Ｔａ２Ｏ５成分」の含有量をそれぞれ限定するものであるから、実質上特許請求の範囲を拡張し、又は変更するものではない。
（３）訂正事項３について
　ア　訂正事項３は、「酸化物換算組成における質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）」を「０以上１．３０以下」から「０以上０．９５以下」減縮するものであるから、「特許請求の範囲の減縮」を目的とするものである。
　イ　訂正事項３に関連する記載として、本件特許明細書の発明の詳細な説明には、「従って、酸化物換算組成における質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）は、好ましくは１．３０、より好ましくは１．１０、最も好ましくは０．９５を上限とする。」（段落【００６６】）と記載されているから、訂正事項３は、本件特許明細書に記載された事項の範囲内においてなされたものであり、新規事項の追加に該当しない。
　ウ　訂正事項３は、「酸化物換算組成における質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）」を限定するものであるから、実質上特許請求の範囲を拡張し、又は変更するものではない。
（４）訂正事項４について
　ア　訂正事項４は、「ＺｎＯ成分」の含有量を「０％以上２５．０％以下」から「０％以上２０．０％以下」に減縮し、「ＧｅＯ２成分」の含有量を「０％以上１０．０％以下」から「０％以上２．０％未満」に減縮し、「Ｐ２Ｏ５成分」の含有量を「０％以上１０．０％以下」から「０％以上３．０％以下」に減縮し、「Ａｌ２Ｏ３成分」の含有量を「０％以上１５．０％以下」から「０％以上８．０％以下」に減縮し、「Ｇａ２Ｏ３成分」の含有量を「０％以上１５．０％以下」から「０％以上５．０％以下」に減縮し、そして、「ＴｅＯ２成分」の含有量を「０％以上１０．０％以下」から「０％以上３．０％以下」に減縮するものであるから、「特許請求の範囲の減縮」を目的とするものである。
　イ　訂正事項４に関連する記載として、本件特許明細書の発明の詳細な説明には、「従って、酸化物換算組成のガラス全質量に対するＺｎＯ成分の含有量は、好ましくは２５．０％、より好ましくは２０．０％、さらに好ましくは１５．０％、さらに好ましくは１０．０％、さらに好ましくは８．５％、最も好ましくは７．７％を上限とする。」（段落【００７２】）、「従って、酸化物換算組成のガラス全質量に対するＧｅＯ２成分の含有量は、好ましくは１０．０％、より好ましくは８．０％、さらに好ましくは５．０％を上限とし、最も好ましくは２．０％未満とする。」（段落【００７３】）、「従って、酸化物換算組成のガラス全質量に対するＰ２Ｏ５成分の含有量は、好ましくは１０．０％、より好ましくは５．０％、最も好ましくは３．０％を上限とする。」（段落【００７４】）、「従って、酸化物換算組成のガラス全質量に対するＡｌ２Ｏ３成分及びＧａ２Ｏ３成分の含有量は、それぞれ好ましくは１５．０％、より好ましくは１０．０％、さらに好ましくは８．０％、最も好ましくは５．０％を上限とする。」（段落【００７５】）、及び、「従って、酸化物換算組成のガラス全質量に対するＴｅＯ２成分の含有率は、好ましくは１０．０％を上限とし、より好ましくは５．０％、最も好ましくは３．０％を上限とする。」（段落【００７６】）と記載されているから、訂正事項４は、本件特許明細書に記載された事項の範囲内においてなされたものであり、新規事項の追加に該当しない。
　ウ　訂正事項４は、「ＺｎＯ成分」、「ＧｅＯ２成分」、「Ｐ２Ｏ５成分」、「Ａｌ２Ｏ３成分」、「Ｇａ２Ｏ３成分」及び「ＴｅＯ２成分」の含有量をそれぞれ限定するものであるから、実質上特許請求の範囲を拡張し、又は変更するものではない。
（５）一群の請求項について
　本件訂正請求前の請求項２〜１２は、請求項１を引用するものであり、本件訂正請求は一群の請求項ごとに請求されたものである。
３　むすび
　以上のとおりであるから、本件訂正請求による訂正は特許法第１２０条の５第２項第１号に掲げる事項を目的とするものであり、かつ、同条第４項、及び、同条第９項において準用する同法第１２６条第４項から第６項までの規定に適合するので、訂正後の請求項〔１〜１２〕について訂正を認める。
第３　特許異議の申立てについて
１　本件発明
（１）本件訂正請求により訂正された請求項１〜１２に係る発明（以下「本件発明１〜１２」という。）は、その特許請求の範囲の請求項１〜１２に記載された次の事項により特定されるものである。
「【請求項１】
　酸化物換算組成のガラス全質量に対して、質量％で
Ｂ２Ｏ３成分を１３．０％以上３５．０％以下、
Ｌａ２Ｏ３成分を１８．０％以上５０．０％以下及び
ＳｉＯ２成分を１．０％以上１０．０％未満
含有し、
Ｇｄ２Ｏ３成分の含有量が０％以上２５．０％未満であり、
Ｙｂ２Ｏ３成分の含有量が０％以上１．０％未満であり、
　酸化物基準の質量に対する外割りの質量％で、Ｆ成分を３．０％超１２．０％以下さらに含有し、
　Ｌｎ２Ｏ３成分（式中、ＬｎはＬａ、Ｇｄ、Ｙ、Ｙｂ、Ｌｕからなる群より選択される１種以上）の質量和が４３．０％以上６７．０％以下であり、
　質量比（ＴｉＯ２＋Ｎｂ２Ｏ５＋Ｂｉ２Ｏ３＋ＷＯ３）／（Ｌａ２Ｏ３＋Ｇｄ２Ｏ３）を０．０２０以上０．２００以下であり、
　１．６８以上の屈折率（ｎｄ）と、４０以上のアッベ数（νｄ）とを有し、
　部分分散比（θｇ，Ｆ）がアッベ数（νｄ）との間で（θｇ，Ｆ）≧（−０．００１７０×νｄ＋０．６３７５０）の関係を満たし、比重が５．００以下である光学ガラス。
【請求項２】
　酸化物基準の質量に対する外割りの質量％で、Ｆ成分を５．０％超１２．０％以下含有する請求項１記載の光学ガラス。
【請求項３】
　酸化物換算組成のガラス全質量に対して、質量％で
Ｙ２Ｏ３成分  ０％以上３０．０％以下
Ｌｕ２Ｏ３成分  ０％以上１０．０％以下
である請求項１又は２記載の光学ガラス。
【請求項４】
　酸化物換算組成の質量比Ｙ２Ｏ３／Ｌｎ２Ｏ３が０．１００以上である請求項１から３のいずれか記載の光学ガラス。
【請求項５】
　酸化物換算組成のガラス全質量に対する質量和（Ｇｄ２Ｏ３＋Ｙｂ２Ｏ３）が０％以上２０．０％以下である請求項１から４のいずれか記載の光学ガラス。
【請求項６】
　酸化物換算組成のガラス全質量に対して、質量％で
ＺｒＯ２成分　０％以上８．５％以下
Ｔａ２Ｏ５成分　０％以上５．０％以下
Ｌｉ２Ｏ成分　０％以上５．０％以下
である請求項１から５のいずれか記載の光学ガラス。
【請求項７】
　酸化物換算組成における質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）が０以上０．９５以下である請求項１から６のいずれかに記載の光学ガラス。
【請求項８】
　酸化物換算組成のガラス全質量に対して、質量％で
ＺｎＯ成分　０％以上２０．０％以下
ＧｅＯ２成分　０％以上２．０％未満
Ｐ２Ｏ５成分　０％以上３．０％以下
Ａｌ２Ｏ３成分　０％以上８．０％以下
Ｇａ２Ｏ３成分　０％以上５．０％以下
ＴｅＯ２成分　０％以上３．０％以下
ＳｎＯ２成分　０％以上５．０％以下
Ｓｂ２Ｏ３成分　０％以上１．０％以下
である請求項１から７のいずれか記載の光学ガラス。
【請求項９】
　アッベ数（νｄ）が屈折率（ｎｄ）との間でνｄ≧−１００×ｎｄ＋２２０の関係を満たす請求項１から８のいずれか記載の光学ガラス。
【請求項１０】
　請求項１から９のいずれか記載の光学ガラスからなるプリフォーム材。
【請求項１１】
　請求項１から９のいずれか記載の光学ガラスを母材とする光学素子。
【請求項１２】
　請求項１０又は１１のいずれか記載の光学素子を備える光学機器。」
２　取消理由の概要
　訂正前の請求項１〜１２に係る特許に対して平成２８年　７月１５日付けで特許権者に通知した取消理由の要旨は、請求項１〜１２に係る発明は、以下のア及びイのとおり、本件特許明細書の発明の詳細な説明に記載された発明であるとはいえず、請求項１〜１２に係る特許は、特許法第３６条第６項第１号に規定する要件を満たしていない特許出願に対してされたものであるから取り消すべきというものである。
　ア　請求項１に記載されたＢ２Ｏ３成分、Ｌａ２Ｏ３成分、ＳｉＯ２成分、Ｇｄ２Ｏ３成分及びＦ成分のそれぞれの含有量、並びに、Ｌｎ２Ｏ３成分（式中、ＬｎはＬａ、Ｇｄ、Ｙ、Ｙｂ、Ｌｕからなる群より選択される１種以上）の質量和に関して、実施例から外れる上限値または下限値の近傍の値は、本件特許明細書及び図面の記載並びに本件特許の出願時の技術常識を考慮しても、「屈折率（ｎｄ）及びアッベ数（νｄ）が所望の高い範囲内にありながら、色収差の補正に好ましく用いられ、且つ光学機器の軽量化に寄与しうる光学ガラスと、これを用いたレンズプリフォームを得る」（段落【００１０】）」との課題を解決できると認識できないから、請求項１に係る発明は、発明の詳細な説明に記載された発明といえない。
　イ　請求項２に記載されたＦ成分、請求項３に記載されたＹ２Ｏ３成分、Ｌｕ２Ｏ３成分、請求項６に記載されたＺｒＯ２成分、Ｔａ２Ｏ５成分、ＬｉＯ２成分、請求項８に記載されたＺｎＯ成分、ＧｅＯ２成分、Ｐ２Ｏ５成分、Ａｌ２Ｏ３成分、Ｇａ２Ｏ３成分、ＴｅＯ２成分、及び、ＳｎＯ２成分のそれぞれの含有量、並びに、請求項７に記載された質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）に関して、実施例から外れる上限値または下限値の近傍の値は、本件特許明細書及び図面の記載並びに本件特許の出願時の技術常識を考慮しても、上記課題を解決できると認識できないから、請求項２、３、６、７及び８に係る発明は、発明の詳細な説明に記載された発明といえない。
３　取消理由通知において採用しなかった特許異議申立理由の概要
　特許異議申立人は、証拠として特開２００５−１７０７８２号公報（以下「甲第１号証」という。）、特開２００９−１４３９号公報（以下「甲第２号証」という。）、特開２０１２−４６４１０号公報（以下「甲第３号証」という。）及び国際公開第２０１０／０９００１４号（以下「甲第４号証」という。）を提出し、以下のア〜エの理由（以下「申立理由ア」〜「申立理由エ」という。）により、請求項１〜１２に係る特許を取り消すべきものである旨を主張している。
　ア　請求項１〜３、６〜１２に係る特許に係る発明は、甲第１号証に記載された発明から当業者が容易に発明をすることができたものであるから、特許法第２９条第２項の規定に違反してなされたものである。
　イ　請求項１〜１２に係る特許に係る発明は、甲第２号証に記載された発明から当業者が容易に発明をすることができたものであるから、特許法第２９条第２項の規定に違反してなされたものである。
　ウ　本件特許明細書の発明の詳細な説明の段落【００４４】〜【００７８】に記載された各成分の好ましい含有量は、甲第４号証の実施例１３を参酌すると、本件特許に係る発明を実施できない組成を含んでいるため、実施可能要件の違反があり、そのような記載に基づいた請求項１〜１２に係る特許に係る発明は、サポート要件に違反するから、請求項１〜１２に係る特許に係る発明は、特許法第３６条第４項第１号及び第６項第１号の規定に違反してなされたものである。
　エ　本件特許明細書の発明の詳細な説明の段落【００４８】の記載は、本件特許明細書の実施例７５、実施例７６及び比較例１との関係を考慮すると、その根拠が不明であるから、実施可能要件に違反があり、そのような記載に基づいた請求項１〜１２に係る特許に係る発明は、サポート要件に違反するから、請求項１〜１２に係る特許に係る発明は、特許法第３６条第４項第１号及び第６項第１号の規定に違反してなされたものである。
４　甲号証の記載事項
（１）甲第１号証：特開２００５−１７０７８２号公報
　甲第１号証には、「光学ガラス」（発明の名称）に関して、以下の事項が記載されている。
　ア　「【０００４】
　光学系を構成するレンズには一般に球面レンズと非球面レンズがある。多くの球面レンズは、ガラス材料をリヒートプレス成形して得られたガラス成形品を研削研磨することによって製造される。一方、非球面レンズは、加熱軟化したレンズプリフォーム材を、高精度な成形面をもつ金型でプレス成形し、金型の高精度な成形面の形状をレンズプリフォーム材に転写して得る方法、すなわち、精密モールドプレス成形によって製造されることが主流となっている。」
　イ　「【００５４】
　Ｙｂ２Ｏ３成分は、ガラスの屈折率を高め、低分散化させるのに有効である。しかし、酸化物換算組成のガラス全質量に対する含有率が２５％を超えると耐失透性が悪くなる。
【００５５】
　従って、酸化物換算組成のガラス全質量に対して好ましくは２５％、より好ましくは２４％、最も好ましくは２３％を上限として含有することができる。」
　ウ　「【００８７】
　従って、本発明の光学ガラスにおいては、当該条件において、好ましくは０．１重量部、より好ましくは０．５重量部、最も好ましくは１重量部を下限として含有し、好ましくは１０重量部、より好ましくは１０重量部未満、最も好ましくは９．５重量部を上限としてＦを含有することができる。」
　エ　「【０１２９】
　以下、本発明の実施例について述べるが、本発明はこれら実施例に限定されるものではない。
【０１３０】
　本発明のガラスの実施例（Ｎｏ．１〜Ｎｏ．５３）の組成を、これらのガラスの屈折率（ｎｄ）、アッベ数（νｄ）、ガラス転移温度（Ｔｇ）及び異物評価結果（級）とともに表１〜表６に示した。表中、各成分の組成は質量%で表示するものとする。
・・・
【０１３４】
【表４】
　　　　　　　　　　　　　　　　　　　　　　　　　　　　　　　　　」
（２）甲第２号証：特開２００９−１４３９号公報
　甲第２号証には、「モールド用光学ガラス」（発明の名称）に関して以下の事項が記載されている。
　ア　「【０００３】
　また、さらなる光学機器の発展のために、光学恒数に関する要望も高まってきている。特にアッベ数（νｄ）が５０．０付近でできるだけ屈折率（ｎｄ）の高いモールド用光学ガラスの要求が高い。」
　イ　「【００１９】
　本発明におけるモールド用光学ガラスは、Ｇｄ２Ｏ３を重量％で
　Ｇｄ２Ｏ３　１０．５〜４０．０
含有する。
　Ｇｄ２Ｏ３は、Ｌａ２Ｏ３と同様に、高屈折率低分散化に有効な成分である。またＬａ２Ｏ３と併用することによって、耐失透性を保ちつつ希土類成分の含有量を増やすことができ、より高屈折率低分散化が可能となる。しかし、１０．５重量％未満では所望の屈折率を得ることは難しく、４０．０重量％を超えて含有させると耐失透性が悪くなる。なお、Ｇｄ２Ｏ３のより好ましい範囲は１１．０〜３８．０重量％である。」
　ウ　「【００２６】
　本発明におけるモールド用光学ガラスは、Ｙ２Ｏ３を重量％で
　Ｙ２Ｏ３　　０〜８．０
含有する。
　Ｙ２Ｏ３は、Ｌａ２Ｏ３やＧｄ２Ｏ３と同様に、高屈折率低分散化に有効な成分である。少量含有させると耐失透性の向上に効果があるが、８．０重量％を超えて含有させるとガラス溶融時の溶け残りの原因となる。なお、Ｙ２Ｏ３のより好ましい範囲は０〜６．０重量％である。」
　エ　「【００４０】
　以下に実施例を挙げて本発明のモールド用光学ガラスを具体的に説明するが、本発明はこれに限定されるものではない。
　表１および２に本発明の光学ガラス（実施例１〜２１）の組成（重量％）、屈折率（ｎｄ）、アッベ数（νｄ）、ガラス転移温度（Ｔｇ）、屈伏点（Ａｔ）、原子重量％でのＦ量、Ｚｎ量、Ｆ＋Ｚｎ合計量、および希土類元素合計量（Ｙ＋Ｌａ＋Ｇｄ）を示した。実施例１〜２１のガラスの作製法は前述の通りである。屈折率、アッベ数、ガラス転移温度（Ｔｇ）、屈伏点（Ａｔ）は公知の方法により測定した。
・・・
【００４３】
【表２】
・・・
【００４５】
　すべての実施例の光学ガラスにおいて、表１および２にある通り光学設計上非常に有用である光学恒数を有していて、ガラス転移温度（Ｔｇ）が５２４℃〜５８２℃、屈伏点（Ａｔ）が５６５℃〜６２４℃の範囲にあるためモールド用光学ガラスとして適しており、さらに溶融中の揮発が非常に少ないため脈理、屈折率変動などの品質が良好である。
　また、得られたガラスから所定量のガラス塊を切り出して研磨プリフォームを作製し、モールドで数種類のレンズを得た。これらのレンズは良好な転写性を示し、金型へのガラス付着、揮発物の付着など成形性に問題がある現象は認められなかった。この点でもモールド用光学ガラスとして優れている。」
（３）甲第３号証：特開２０１２−４６４１０号公報
　甲第３号証には、以下の事項が記載されている。
　ア　「【００３５】
＜必須成分、任意成分について＞
　Ｂ２Ｏ３成分は、ガラス内部で網目構造を形成し、安定なガラス形成を促す成分である。特に、Ｂ２Ｏ３成分の含有量を５．０％以上にすることで、ガラスを失透し難くし、安定なガラスを得易くすることができる。一方、Ｂ２Ｏ３成分の含有量を５０．０％以下にすることで、所望の屈折率及び分散性を得易くすることができる。従って、酸化物換算組成のガラス全質量に対するＢ２Ｏ３成分の含有量は、好ましくは５．０％、より好ましくは１０．０％、最も好ましくは１５．０％を下限とし、好ましくは５０．０％、より好ましくは４０．０％、最も好ましくは３５．０％を上限とする。Ｂ２Ｏ３成分は、原料として例えばＨ３ＢＯ３、Ｎａ２Ｂ４Ｏ７、Ｎａ２Ｂ４Ｏ７・１０Ｈ２Ｏ、ＢＰＯ４等を用いてガラス内に含有することができる。
【００３６】
　Ｌａ２Ｏ３成分は、ガラスの屈折率を高めて分散を小さくする成分である。特に、Ｌａ２Ｏ３成分の含有量を１０．０％以上にすることで、所望の高い屈折率及び高いアッベ数を有し、且つ、可視光に対する透過率の高いガラスを得易くすることができる。一方、Ｌａ２Ｏ３成分の含有量を５５．０％以下にすることで、ガラスの分相を抑制し、ガラスを作製する際にガラスを失透し難くすることができる。従って、酸化物換算組成のガラス全質量に対するＬａ２Ｏ３成分の含有量は、好ましくは１０．０％、より好ましくは１５．０％、最も好ましくは２０．０％を下限とし、好ましくは５５．０％、より好ましくは５２．０％、最も好ましくは５０．０％を上限とする。Ｌａ２Ｏ３成分は、原料として例えばＬａ２Ｏ３、Ｌａ（ＮＯ３）３・ＸＨ２Ｏ（Ｘは任意の整数）等を用いてガラス内に含有することができる。
【００３７】
　Ｆ成分は、ガラスの部分分散比を高める成分であり、且つガラスの転移点（Ｔｇ）を下げる成分である。特に、酸化物基準の質量に対する外割りの質量％で、Ｆ成分の含有量を３０．０％以下にすることで、ガラスを失透し難くすることができる。従って、酸化物基準の質量に対する外割りでのＦ成分の含有量は、好ましくは３０．０％、より好ましくは２５．０％、さらに好ましくは２０．０％を上限とする。なお、本発明の光学ガラスは、Ｆ成分を含有しなくとも所望の高い部分分散比を有する光学ガラスを得ることが可能であるが、Ｆ成分を０．１％以上含有することで、高い部分分散比を有しながらも、着色の少ない光学ガラスを得ることができる。従って、酸化物基準の質量に対する外割りでのＦ成分の含有量は、好ましくは０．１％、より好ましくは１．０％、さらに好ましくは５．０％、さらに好ましくは６．２％、さらに好ましくは６．８％を下限とする。Ｆ成分は、原料として例えばＺｒＦ４、ＡｌＦ３、ＮａＦ、ＣａＦ２、ＬａＦ３等を用いてガラス内に含有することができる。
・・・
【００４２】
  Ｎｂ２Ｏ５成分は、ガラスの部分分散比を高める成分であるとともに、ガラスの屈折率及び分散を高め、且つガラスの化学的耐久性を向上する成分であり、本発明の光学ガラス中の任意成分である。特に、Ｎｂ２Ｏ５成分の含有量を２０．０％以下にすることで、所望の高いアッベ数を得易くすることができる。従って、酸化物換算組成のガラス全質量に対するＮｂ２Ｏ５成分の含有量は、好ましくは２０．０％、より好ましくは１５．０％、最も好ましくは１０．０％を上限とする。Ｎｂ２Ｏ５成分は、原料として例えばＮｂ２Ｏ５等を用いてガラス内に含有することができる。
・・・
【００４７】
  ＺｒＯ２成分は、ガラスの屈折率を高め、ガラスを作製する際の耐失透性を向上する成分であり、本発明の光学ガラス中の任意成分である。特に、ＺｒＯ２成分の含有量を１５．０％以下にすることで、ガラスの部分分散比の低下を抑えることができる。また、ＺｒＯ２成分の含有量を１５．０％以下にすることで、ガラスのアッベ数の低下を抑えるとともに、ガラスの製造時における高温での溶解を回避し、ガラス製造時のエネルギー損失を低減することができる。従って、酸化物換算組成のガラス全質量に対するＺｒＯ２成分の含有量は、好ましくは１５．０％、より好ましくは１０．０％、さらに好ましくは５．０％を上限とし、最も好ましくは４．０％未満とする。ＺｒＯ２成分は、原料として例えばＺｒＯ２、ＺｒＦ４等を用いてガラス内に含有することができる。
・・・
【００４９】
  本発明の光学ガラスでは、（Ｔａ２Ｏ５＋ＺｒＯ２＋Ｌｉ２Ｏ）の質量和に対する（Ｆ＋Ｂｉ２Ｏ３＋ＴｉＯ２＋ＷＯ３＋Ｎｂ２Ｏ５＋Ｋ２Ｏ）の質量和が１．３以上であることが好ましい。これにより、部分分散比を大きく下げる成分の含有量に対して、部分分散比を高める成分の含有量が増加するため、より多くの希土類を加えても所望の高い部分分散比を得易くできる。すなわち、高い部分分散比と高いアッベ数を両立し易くすることができる。従って、酸化物換算組成における質量比（Ｆ＋Ｂｉ２Ｏ３＋ＴｉＯ２＋ＷＯ３＋Ｎｂ２Ｏ５＋Ｋ２Ｏ）／（Ｔａ２Ｏ５＋ＺｒＯ２＋Ｌｉ２Ｏ）は、好ましくは１．３、より好ましくは１．５、最も好ましくは２．０を下限とする。一方、この含有量の比率は特に限定されず、無限大（すなわちＴａ２Ｏ５＋ＺｒＯ２＋Ｌｉ２Ｏ＝０％）であってもよいが、ガラスの安定性をより高められる観点では、この比率は１００．０以下であってもよい。
【００５０】
  Ｇｄ２Ｏ３成分は、ガラスの屈折率を高めて分散を小さくする成分である。特に、Ｇｄ２Ｏ３成分の含有量を４０．０％以下にすることで、ガラスの分相を抑制し、且つ、ガラスを作製する際にガラスを失透し難くすることができる。従って、酸化物換算組成のガラス全質量に対するＧｄ２Ｏ３成分の含有量は、好ましくは４０．０％、より好ましくは３５．０％、最も好ましくは２９．５％を上限とする。なお、Ｇｄ２Ｏ３成分を含有しなくとも所望の高い部分分散比を有するガラスを得ることが可能であるが、Ｇｄ２Ｏ３成分を１．０％以上含有することで、所望の屈折率及び分散性を得易くすることができる。従って、酸化物換算組成のガラス全質量に対するＧｄ２Ｏ３成分の含有量は、好ましくは１．０％、より好ましくは５．０％、最も好ましくは７．０％を下限とする。Ｇｄ２Ｏ３成分は、原料として例えばＧｄ２Ｏ３、ＧｄＦ３等を用いてガラス内に含有することができる。
【００５１】
  Ｙ２Ｏ３成分、Ｙｂ２Ｏ３成分及びＬｕ２Ｏ３成分は、ガラスの屈折率を高めて分散を小さくする成分である。ここで、Ｙ２Ｏ３成分、Ｙｂ２Ｏ３成分又はＬｕ２Ｏ３成分の含有量を２０．０％以下にすることで、ガラスを失透し難くすることができる。特に、Ｙｂ２Ｏ３成分の含有量を１０．０％以下にすることで、ガラスの長波長側（波長１０００ｎｍの近傍）に吸収が生じ難くなるため、ガラスの赤外線に対する耐性を高めることができる。従って、酸化物換算組成のガラス全質量に対するＹ２Ｏ３成分、Ｙｂ２Ｏ３成分及びＬｕ２Ｏ３成分は、好ましくは２０．０％、より好ましくは１５．０％、さらに好ましくは１０．０％、最も好ましくは８．０％を上限とする。Ｙ２Ｏ３成分、Ｙｂ２Ｏ３成分及びＬｕ２Ｏ３成分は、原料として例えばＹ２Ｏ３、ＹＦ３、Ｙｂ２Ｏ３、Ｌｕ２Ｏ３等を用いてガラス内に含有することができる。
【００５２】
  本発明の光学ガラスは、Ｌｎ２Ｏ３成分（式中、ＬｎはＬａ、Ｇｄ、Ｙ、Ｙｂ、Ｌｕからなる群より選択される１種以上）の含有量の質量和が、４３．０％より多く８０．０％以下であることが好ましい。ここで、この質量和を４３．０％より多くすることで、所望の高い屈折率及びアッベ数を得易くすることができ、且つ光弾性定数を小さくすることができる。特に、本発明の光学ガラスでは、希土類を多く含有しても部分分散比が下がり難いため、所望の高い部分分散比と、高い屈折率及びアッベ数を両立し易くできる。一方、この質量和を８０．０％以下にすることで、ガラスを作製する際のガラスの失透を低減することができる。従って、酸化物換算組成のガラス全質量に対するＬｎ２Ｏ３成分の含有量の質量和は、好ましくは４３．０％より多くし、より好ましくは４５．０％、さらに好ましくは５０．０％、最も好ましくは５５．０％を下限とし、好ましくは８０．０％、より好ましくは７８．０％、最も好ましくは７５．０％を上限とする。
・・・
【００５５】
  ＳｉＯ２成分は、安定なガラス形成を促し、光学ガラスとして好ましくないガラスを作製する際の失透（結晶物の発生）を抑制する成分であり、本発明の光学ガラス中の任意成分である。特に、ＳｉＯ２成分の含有量を２５．０％以下にすることで、ＳｉＯ２成分を溶融ガラス中に溶解し易くし、高温での溶解を回避することができる。酸化物換算組成のガラス全質量に対するＳｉＯ２成分の含有量は、好ましくは２５．０％、より好ましくは２０．０％、最も好ましくは１５．０％を上限とする。なお、ＳｉＯ２成分を含有しなくとも、所望の高い部分分散比を有するガラスを得ることは可能であるが、ＳｉＯ２成分の含有量を０．１％以上にすることで、ガラスの耐失透性を高めることができる。従って、酸化物換算組成のガラス全質量に対するＳｉＯ２成分の含有量は、好ましくは０．１％、より好ましくは０．５％、最も好ましくは１．０％を下限とする。ＳｉＯ２成分は、原料として例えばＳｉＯ２、Ｋ２ＳｉＦ６、Ｎａ２ＳｉＦ６等を用いてガラス内に含有することができる。
【００５６】
  ＺｎＯ成分は、ガラスの溶融性を改善し、ガラス転移点を低くし、且つ安定なガラスを形成し易くする成分であり、本発明の光学ガラス中の任意成分である。特に、ＺｎＯ成分の含有量を１５．０％以下にすることで、光学ガラスの光弾性定数が低く抑えられる。そのため、光学ガラスの透過光の偏光特性を高めることができ、ひいてはプロジェクタやカメラにおける演色性を高めることができる。従って、酸化物換算組成のガラス全質量に対するＺｎＯ成分の含有量は、好ましくは１５．０％、より好ましくは１０．０％、さらに好ましくは８．７％、さらにより好ましくは７．７％、最も好ましくは５．０％を上限とする。ＺｎＯ成分は、原料として例えばＺｎＯ、ＺｎＦ２等を用いてガラス内に含有することができる。
・・・
【００７１】
  また、本発明の光学ガラスは、高い部分分散比（θｇ，Ｆ）を有する。より具体的には、本発明の光学ガラスの部分分散比（θｇ，Ｆ）は、アッベ数（νｄ）との間で、（θｇ，Ｆ）≧−０．００１７０×νｄ＋０．６３７５０）の関係を満たす。本発明の光学ガラスは、希土類元素成分を多く含有する従来公知のガラスよりも高い部分分散比（θｇ，Ｆ）を有する光学ガラスが得られる。そのため、ガラスの高屈折率及び低分散化を図りながらも、この光学ガラスから形成される光学素子の色収差を低減できる。ここで、光学ガラスの部分分散比（θｇ，Ｆ）の下限は、好ましくは（−０．００１７０×νｄ＋０．６３７５０）、より好ましくは（−０．００１７０×νｄ＋０．６３９５０）、最も好ましくは（−０．００１７０×νｄ＋０．６４１５０）である。一方で、本発明の光学ガラスの部分分散比（θｇ，Ｆ）の上限は、特に限定されないが、例えば（−０．００１７０×νｄ＋０．６５７５０）、より好ましくは（−０．００１７０×νｄ＋０．６５５５０）、最も好ましくは（−０．００１７０×νｄ＋０．６５３７５０）であることが多い。
」
（４）甲第４号証：国際公開第２０１０／０９００１４号
　甲第４号証には、以下の事項が記載されている。
　ア　「［０２５３］以下、本発明を実施例によりさらに詳細に説明する。
実施例
　表３の実施例１〜３３は主に態様Ａの実施例であり、表４の実施例１〜４４は主に態様Ｂの実施例であり、表５の実施例１〜２８は主に態様Ｃの実施例であり、表６の実施例１〜９は主に態様Ｄの実施例である。
・・・
［０２６４］［表４］
・・・
［０２６６］
・・・
［０２７３］
（注１）ＢＯ１．５からＳｂＯ１．５までの含有量は陽イオン％表示
（注２）Ｆは、陽イオンの総量を１００としたときのフッ素イオンの相対量（モル）
（注３）Ｏは、陽イオンの総量を１００としたときの酸素イオンの相対量（モル）
（注４）揮発ピークＴｖは、１０℃／ｍｉｎで１２００℃まで昇温されたガラスの不連続な重量減少率変化をともなう吸熱ピークの温度（℃）
（注５）重量減少は、１００ｍｇのガラスを１０℃／ｍｉｎで４００℃から１２００℃まで昇温したときの重量減少量（ｗｔ％）」
５　判断
（１）取消理由に記載した取消理由について
　ア　本件発明１は、
「酸化物換算組成のガラス全質量に対して、質量％で
Ｂ２Ｏ３成分を１３．０％以上３５．０％以下、
Ｌａ２Ｏ３成分を１８．０％以上５０．０％以下及び
ＳｉＯ２成分を１．０％以上１０．０％未満
含有し、 
Ｇｄ２Ｏ３成分の含有量が０％以上２５．０％未満であり、
Ｙｂ２Ｏ３成分の含有量が０％以上１．０％未満であり、
　酸化物基準の質量に対する外割りの質量％で、Ｆ成分を３．０％超１２．０％以下さらに含有し、
　Ｌｎ２Ｏ３成分（式中、ＬｎはＬａ、Ｇｄ、Ｙ、Ｙｂ、Ｌｕからなる群より選択される１種以上）の質量和が４３．０％以上６７．０％以下であり、
　質量比（ＴｉＯ２＋Ｎｂ２Ｏ５＋Ｂｉ２Ｏ３＋ＷＯ３）／（Ｌａ２Ｏ３＋Ｇｄ２Ｏ３）を０．０２０以上０．２００以下であり」
との成分含有量に係る発明特定事項と、
「１．６８以上の屈折率（ｎｄ）と、４０以上のアッベ数（νｄ）とを有し、
　部分分散比（θｇ，Ｆ）がアッベ数（νｄ）との間で（θｇ，Ｆ）≧（−０．００１７０×νｄ＋０．６３７５０）の関係を満たし、比重が５．００以下である」
との物性に係る発明特定事項からなる「光学ガラス」という物の発明であると認められる。
　イ　そして、本発明の解決しようとする課題は、本件特許明細書の段落００１０に記載された「屈折率（ｎｄ）及びアッベ数（νｄ）が所望の高い範囲内にありながら、色収差の補正に好ましく用いられ、且つ光学機器の軽量化に寄与しうる光学ガラスと、これを用いたレンズプリフォームを得ること」であり、具体的には、本件明細書の段落００８６〜００８９の記載によれば、「１．６８以上の屈折率（ｎｄ）と、４０以上のアッベ数（νｄ）とを有し、部分分散比（θｇ，Ｆ）がアッベ数（νｄ）との間で（θｇ，Ｆ）≧（−０．００１７０×νｄ＋０．６３７５０）の関係を満たし、比重が５．００以下である」光学ガラスと、これを用いたレンズプリフォームを得ることであると認められる。
　ウ　そうしてみると、本件発明１が、発明の詳細な説明に記載された発明であるというためには、本件発明１が、発明の詳細な説明の記載により、当業者が上記課題を解決できると認識できる範囲のものであることを要する。
　そして、本件発明１は、物性に係る発明特定事項によって、上記課題を解決するための物性が特定されていることから、本件発明１の成分含有量に係る発明特定事項が、発明の詳細な説明の記載により、当業者が上記課題を解決できると認識できる範囲のものであること、すなわち、当該成分含有量に係る発明特定事項の範囲において、上記物性に係る発明特定事項となるものが、発明の詳細な説明に開示されていると認識できる範囲のものであることを要する。
　エ　そこで検討すると、本件発明１の成分含有量に係る発明特定事項のうち、上記課題を解決するための物性に関わる成分は、本件特許明細書の段落【００４４】〜【００６２】の記載からみて、Ｂ２Ｏ３成分、Ｌａ２Ｏ３成分、Ｆ成分、Ｇｄ２Ｏ３成分、Ｙ２Ｏ３成分、Ｙｂ２Ｏ３成分、ＳｉＯ２成分、Ｌｕ２Ｏ３成分、Ｂｉ２Ｏ３成分、ＴｉＯ２成分、Ｎｂ２Ｏ５成分、ＷＯ３成分であるところ、Ｂ２Ｏ３成分の含有量の上限値または下限値、Ｌａ２Ｏ３成分の含有量の上限値または下限値、ＳｉＯ２成分の含有量の上限値、Ｇｄ２Ｏ３成分の含有量の上限値、Ｆ成分の含有量の上限値または下限値、あるいは、Ｌｎ２Ｏ３成分（式中、ＬｎはＬａ、Ｇｄ、Ｙ、Ｙｂ、Ｌｕからなる群より選択される１種以上）の質量和の下限値となる成分含有量の光学ガラスが、上記課題を解決できる物性となることを裏付ける具体的な実施例は存在しない。
　しかしながら、以上の上限値あるいは下限値は、実施例に開示された範囲をやや外れる成分含有量であるが、本件特許明細書の段落【００４４】〜【００６２】には、上記各成分が上記課題を解決するための物性に寄与する効果が記載されているから、実施例に開示された範囲をやや外れるの成分含有量のガラスであっても、本件発明１のＢ２Ｏ３成分の含有量、Ｌａ２Ｏ３成分の含有量、ＳｉＯ２成分の含有量、Ｇｄ２Ｏ３成分の含有量、Ｆ成分の含有量、あるいは、Ｌｎ２Ｏ３成分（式中、ＬｎはＬａ、Ｇｄ、Ｙ、Ｙｂ、Ｌｕからなる群より選択される１種以上）の質量和に関する、それぞれの数値範囲内において、実施例に記載された光学ガラスの具体的な組成に基づいて、各成分の含有量を調整することによって、上記課題を解決できると当業者が認識できる範囲のものといえる。
　したがって、本件発明１は、発明の詳細な説明の記載により、当業者が上記課題を解決できると認識できる範囲のものであると認められる。
　オ　また、本件発明２のＦ成分の含有量の上限値、本件発明３のＹ２Ｏ３成分の含有量の上限値、本件発明６のＺｒＯ２成分とＬｉ２Ｏ成分のそれぞれの含有量の上限値、本件発明７の質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）の上限値、あるいは、本件発明８のＺｎＯ成分、ＧｅＯ２成分、Ｐ２Ｏ５成分、Ａｌ２Ｏ３成、Ｇａ２Ｏ３成分、ＴｅＯ２成分、ＳｎＯ２成分及びＳｂ２Ｏ３成分のそれぞれの含有量の上限値についても、実施例に開示された範囲をやや外れるものの、本件特許明細書の段落【００４４】〜【００７９】の記載を考慮すれば、実施例に開示された範囲をやや外れるガラス組成であっても、本件発明２のＦ成分の含有量、本件発明３のＹ２Ｏ３成分の含有量、本件発明６のＺｒＯ２成分とＬｉ２Ｏ成分のそれぞれの含有量、本件発明７の質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）、あるいは、本件発明８のＺｎＯ成分、ＧｅＯ２成分、Ｐ２Ｏ５成分、Ａｌ２Ｏ３成、Ｇａ２Ｏ３成分、ＴｅＯ２成分、ＳｎＯ２成分及びＳｂ２Ｏ３成分のそれぞれの含有量に関する、それぞれの数値範囲内において、実施例に記載された光学ガラスの具体的な組成に基づいて、各成分の含有量を調整することによって、上記課題を解決できると当業者が認識できる範囲のものといえる。
　よって、本件発明２、３、６〜８は、発明の詳細な説明の記載により、当業者が上記課題を解決できると認識できる範囲のものであると認められる。
　カ　以上のとおり、請求項１〜１２に係る特許に係る発明は、特許法第３６条第６項第１号の規定に違反してなされたものとはいえない。
（２）取消理由通知において採用しなかった特許異議申立理由について
　ア　申立理由アについて
　甲第１号証には、上記４（１）の記載、特に実施例３７に注目して整理すると、「ガラス組成が、質量％で、ＳｉＯ２：５．８２、Ｂ２Ｏ３：２０．８４、Ｌａ２Ｏ３：２９．１２、Ｇｄ２Ｏ３：１５．０７、Ｙｂ２Ｏ３：１５．３９、ＺｒＯ２：６．２０、ＷＯ３：５．００、ＺｎＯ：１．００、Ｌｉ２Ｏ：１．５４、Ｓｂ２Ｏ３：０．０４、Ｆ：４．４８であり、屈折率（ｎｄ）が１．７６８、アッベ数（νｄ）が４９．１である光学ガラス」の発明（以下「甲１発明」という。）が記載されていると認められる。
　本件発明１と甲１発明とを対比すると、以下の点で相違し、その余の点で一致している。
（相違点１）
　Ｙｂ２Ｏ３成分の含有量（質量％）に関して、本件発明１では、「０％以上１．０％未満」であるのに対して、甲１発明では、「１５．３９％」である点。
（相違点２）
　本件発明１では、「部分分散比（θｇ，Ｆ）がアッベ数（νｄ）との間で（θｇ，Ｆ）≧（−０．００１７０×νｄ＋０．６３７５０）の関係を満たし、比重が５．００以下である」ことが特定されているのに対して、甲１発明では、このような特定はなされていない点。
　相違点１及び２について検討する。
　本件特許明細書の段落【００４４】〜【００７８】には、ガラス成分の好ましい組成範囲が記載され、また、段落【００８６】〜【００９３】には、光学ガラスの物性に関する記載がなされているが、当該好ましい組成範囲の光学ガラスの全てが、当該物性となることまでは示されていないから、甲１発明のガラス組成が、当該好ましい範囲を満足するとしても、「部分分散比（θｇ，Ｆ）がアッベ数（νｄ）との間で（θｇ，Ｆ）≧（−０．００１７０×νｄ＋０．６３７５０）の関係を満たし、比重が５．００以下である」との物性となるとは直ちにはいえない
　また、甲１発明と本件発明１は、上記相違点１のとおり、アッベ数に影響を与えるＹｂ２Ｏ３成分の含有量が相違するため、甲１発明のガラス組成によって、「部分分散比（θｇ，Ｆ）がアッベ数（νｄ）との間で（θｇ，Ｆ）≧（−０．００１７０×νｄ＋０．６３７５０）の関係を満たし、比重が５．００以下である」との物性となるとは直ちにはいえない。
　さらに、当該物性を達成するために、Ｙｂ２Ｏ３成分の含有量を調整することは、甲第１号証に記載されていないし、周知技術ともいえないから、甲１発明において、相違点１及び２に係る本件発明１の発明特定事項とすることは、当業者が容易に想到し得るものでない。
　本件発明１を引用する本件発明２〜３、６〜１２についても、同様に甲１発明から当業者が容易に想到し得るものでもない。
　イ　申立理由イについて
　甲第２号証には、上記４（２）の記載、特に実施例１２に注目して整理すると、「ガラス組成が、重量％で、ＳｉＯ２：４．００、Ｂ２Ｏ３：２０．００、Ｌａ２Ｏ３：１５．００、Ｇｄ２Ｏ３：２０．００、Ｙ２Ｏ３：２０．００、ＬａＦ３：１０．００、ＧｄＦ３：８．００、ＺｎＯ：１２．５０、ＺｒＯ２：２．５０、Ｎｂ２Ｏ５：３．００であり、屈折率（ｎｄ）が１．７６５３９、アッベ数（νｄ）が４８．４である光学ガラス」の発明（以下「甲２発明」という。）が記載されていると認められる。
　本件発明１と甲２発明とを対比すると、以下の点で相違し、その余の点で一致している。
（相違点３）
　Ｇｄ成分の含有量（質量％）に関して、本件発明１では、「Ｇｄ２Ｏ３成分の含有量が０％以上２５．０％未満」であるのに対して、甲２発明では、「Ｇｄ２Ｏ３：２０．００％」と「ＧｄＦ３：８．００％」を含有し、Ｇｄ２Ｏ３換算で２７．０６％含有している点。
（相違点４）
　本件発明１では、「部分分散比（θｇ，Ｆ）がアッベ数（νｄ）との間で（θｇ，Ｆ）≧（−０．００１７０×νｄ＋０．６３７５０）の関係を満たし、比重が５．００以下である」ことが特定されているのに対して、甲２発明では、このような特定はなされていない点。
　相違点３及び４について検討すると、甲２発明のガラス組成は、甲第３号証の上記４（３）の記載事項の組成範囲を満足するものの、甲第３号証に記載された組成範囲の光学ガラスの全てが、上記４（３）に記載された物性となるとはいえないし、甲２発明と本件発明１は、上記相違点３のとおり、アッベ数及び部分分散比に影響を与えるＧｄ２Ｏ３成分の含有量が相違するから、甲２発明のガラス組成によって、「部分分散比（θｇ，Ｆ）がアッベ数（νｄ）との間で（θｇ，Ｆ）≧（−０．００１７０×νｄ＋０．６３７５０）の関係を満たし、比重が５．００以下である」との物性となるとは直ちにはいえない。
　また、当該物性を達成するために、Ｇｄ２Ｏ３成分の含有量を調整することは、甲第２号証に記載されていないし、周知技術ともいえないから、甲２発明において、相違点３及び４に係る本件発明１の発明特定事項とすることは、当業者が容易に想到し得るものでない。
　本件発明１を引用する本件発明２〜１２についても、同様に甲２発明から当業者が容易に想到し得るものでもない。
　ウ　申立理由ウについて
　甲第４証には、上記３（４）の記載、特に実施例１３に注目して整理すると、「ガラス組成が、陽イオン％表示で、ＢＯ１．５：４６．８６、ＳｉＯ２：１．０８、ＬｉＯ０．５：３．３０、ＺｎＯ：１３．０８、ＬａＯ１．５：１５．６９、ＧｄＯ１．５：１０．４６、ＺｒＯ２：２．９９、ＴａＯ２．５：４．３６、ＷＯ３：２．１８であり、Ｆ：１７．４３、Ｏ：１４１．１１、Ｆ／Ｏ（モル比）：０．１２４であり、比重が５．３１、屈折率（ｎｄ）が１．８２９９１、アッベ数（νｄ）が４２．３０である光学ガラス」が記載されていると認められる。
　特許異議申立人は、甲第４号証に記載された上記光学ガラスの組成が、本件特許明細書の段落【００４４】〜【００７８】に記載された各成分の好ましい組成範囲に含まれていることを根拠にして、本件特許に係る発明は、比重が５．３１となる実施不可能な組成を含んでいると主張している。
　しかしながら、本件特許明細書の上記好ましい組成範囲は、本件特許に係る発明の物性を得るための調整可能な範囲を示しているにすぎず、また、甲第４号証に記載された上記光学ガラスの組成は、本件発明１〜１２の光学ガラス組成と異なっているから、甲第４号証を根拠に、本件発明１〜１２が実施できないとは直ちにはいえない。
　したがって、請求項１〜１２に係る特許に係る発明は、特許法第３６条第４項第１号及び第６項第１号の規定に違反してなされたものとはいえない。
　エ　申立理由エについて
　特許異議申立人は、本件特許明細書の実施例７５及び実施例７６並びに比較例１を比較して、段落【００４８】の「Ｇｄ２Ｏ３成分の含有量を２５．０％未満にすることで、ガラスの比重の上昇を抑え、ガラスの部分分散比の低下を抑え、且つ、ガラスを失透し難くすることができる。」との記載の根拠が不明であり、実施可能要件に反することを主張している。
　しかしながら、実施例７５、実施例７６及び比較例１のガラス成分は、Ｇｄ２Ｏ３成分の含有量のみならず、ガラスの部分分散比、比重あるいは失透に影響する、Ｌａ２Ｏ３成分、ＳｉＯ２成分、Ｎｂ２Ｏ３成分、ＺｒＯ２成分、Ｔａ２Ｏ５成分及びＦ成分の含有量がそれぞれ異なっているから、実施例７５、実施例７６及び比較例１の対比のみで、段落【００４８】の上記記載に不備があるとは直ちにはいえない。
　したがって、請求項１〜１２に係る特許に係る発明は、特許法第３６条第４項第１号及び第６項第１号の規定に違反してなされたものとはいえない。
５　むすび
　以上のとおりであるから、取消理由通に記載した取消理由、及び、特許異議申立書に記載した特許異議申立理由によっては、本件請求項１〜１２に係る特許を取り消すことはできない。
　また、他に本件請求項１〜１２に係る特許を取り消すべき理由を発見しない。
　よって、結論のとおり決定する。
【異議決定日】
平成２８年１１月１６日（２０１６．１１．１６）
【訂正の要旨】
審決（決定）の【理由】欄参照。
（５７）【特許請求の範囲】
　【請求項１】
　酸化物換算組成のガラス全質量に対して、質量％で
Ｂ２Ｏ３成分を１３．０％以上３５．０％以下、
Ｌａ２Ｏ３成分を１８．０％以上５０．０％以下及び
ＳｉＯ２成分を１．０％以上１０．０％未満
含有し、
Ｇｄ２Ｏ３成分の含有量が０％以上２５．０％未満であり、
Ｙｂ２Ｏ３成分の含有量が０％以上１．０％未満であり、
　酸化物基準の質量に対する外割りの質量％で、Ｆ成分を３．０％超１２．０％以下さらに含有し、
　Ｌｎ２Ｏ３成分（式中、ＬｎはＬａ、Ｇｄ、Ｙ、Ｙｂ、Ｌｕからなる群より選択される１種以上）の質量和が
４３．０
　質量比（ＴｉＯ２＋Ｎｂ２Ｏ５＋Ｂｉ２Ｏ３＋ＷＯ３）／（Ｌａ２Ｏ３＋Ｇｄ２Ｏ３）を０．０２０以上０．２００以下であり、
　１．６８以上の屈折率（ｎｄ）と、４０以上のアッベ数（νｄ）とを有し、
　部分分散比（θｇ，Ｆ）がアッベ数（νｄ）との間で（θｇ，Ｆ）≧（−０．００１７０×νｄ＋０．６３７５０）の関係を満たし、比重が５．００以下である光学ガラス。
　【請求項２】
　酸化物基準の質量に対する外割りの質量％で、Ｆ成分を５．０％超１２．０％以下含有する請求項１記載の光学ガラス。
　【請求項３】
　酸化物換算組成のガラス全質量に対して、質量％で
Ｙ２Ｏ３成分　０％以上３０．０％以下
Ｌｕ２Ｏ３成分　０％以上１０．０％以下
である請求項１又は２記載の光学ガラス。
　【請求項４】
　酸化物換算組成の質量比Ｙ２Ｏ３／Ｌｎ２Ｏ３が０．１００以上である請求項１から３のいずれか記載の光学ガラス。
　【請求項５】
　酸化物換算組成のガラス全質量に対する質量和（Ｇｄ２Ｏ３＋Ｙｂ２Ｏ３）が０％以上２０．０％以下である請求項１から４のいずれか記載の光学ガラス。
　【請求項６】
　酸化物換算組成のガラス全質量に対して、質量％で
ＺｒＯ２成分　０％以上
８．５
Ｔａ２Ｏ５成分　０％以上
５．０
Ｌｉ２Ｏ成分　０％以上５．０％以下
である請求項１から５のいずれか記載の光学ガラス。
　【請求項７】
　酸化物換算組成における質量比（Ｔａ２Ｏ５＋ＺｒＯ２＋Ｌｉ２Ｏ）／（Ｆ＋Ｂｉ２Ｏ３＋ＴｉＯ２＋ＷＯ３＋Ｎｂ２Ｏ５＋Ｋ２Ｏ）が０以上
０．９５
　【請求項８】
　酸化物換算組成のガラス全質量に対して、質量％で
ＺｎＯ成分　０％以上
２０．０
ＧｅＯ２成分　０％以上
２．０
未満
Ｐ２Ｏ５成分　０％以上
３．０
Ａｌ２Ｏ３成分　０％以上
８．０
Ｇａ２Ｏ３成分　０％以上
５．０
ＴｅＯ２成分　０％以上
３．０
ＳｎＯ２成分　０％以上５．０％以下
Ｓｂ２Ｏ３成分　０％以上１．０％以下
である請求項１から７のいずれか記載の光学ガラス。
　【請求項９】
　アッベ数（νｄ）が屈折率（ｎｄ）との間でνｄ≧−１００×ｎｄ＋２２０の関係を満たす請求項１から８のいずれか記載の光学ガラス。
　【請求項１０】
　請求項１から９のいずれか記載の光学ガラスからなるプリフォーム材。
　【請求項１１】
　請求項１から９のいずれか記載の光学ガラスを母材とする光学素子。
　【請求項１２】
　請求項１０又は１１のいずれか記載の光学素子を備える光学機器。